СПОСОБ ИЗГОТОВЛЕНИЯ КОМПОЗИЦИОННОГО МАТЕРИАЛА ДЛЯ ПРЕСС-ФОРМ

Способ изготовления композиционного материала для пресс-форм, заключающийся в том, что рабочие части пресс-формы создают путем заливки в формообразующую полость, которую получают, на столешнице вибрационного стола смонтировав герметичную полость, ограниченную поверхностями модели конечного изделия по линии разъема создаваемой пресс-формы и арматурой стандартной плиты пресс-формы, причем в эту полость монтируют предварительно изготовленную систему охлаждения/нагрева, композиционного состава, включающего в себя 35% карбида кремния крупностью МКР 5, 17% карбида кремния крупностью МКР 2,5, 10% карбида кремния крупностью МКР 1,25, 8% карбида кремния крупностью МКР 0,63, 6% карбида кремния крупностью МКР 0,125, 8% микрокремнезема, 12% эпоксидной смолы MP Advanced Poxy-Systems (Германия), 4% отвердителя MP Poxy-Systems (Германия), 0,15% смачивателя для эпоксидных составов BYK-P1045 (Германия), 0,01% пеногасителя Troysol 307 Troy (США); при этом перед заливкой состав композита изначально перемешивают в двух емкостях: емкости с эпоксидной смолой и емкости с отвердителем, все компоненты, кроме перечисленных, добавляют в емкости пропорционально соотношению эпоксидной смолы и отвердителя, перемешивание осуществляют в мешалке принудительного типа со скоростью 100-120 об/мин в течение 10-15 минут, затем состав из меньшей емкости переливают в большую и производят перемешивание полученного состава в том же режиме, после этого снимают столешницу с формообразующей полостью и залитым в нее составом с вибрационного стола и ставят в печь с температурой 150°С на 1 час, затем вынимают конструкцию из печи и выдерживают при комнатной температуре в течение 24 часов, после чего отделяют конструкцию от столешницы и отправляют на сборку пресс-формы.